【事件の表示】
　特許第３３６１６３９号「耐光性樹脂組成物」の請求項１ないし１０に係る特許に対する特許異議の申立てについて、次のとおり決定する。
【結　論】
　訂正を認める。
　特許第３３６１６３９号の請求項１ないし１０に係る特許を維持する。
【理　由】
【Ｉ】手続きの経緯
　特許第３３６１６３９号の請求項１〜１０に係る発明は、平成６年１２月２８日に特許出願され、平成１４年１０月１８日にその発明について特許権の設定登録がなされ、その後、旭化成株式会社より、請求項１〜１０に係る発明の特許に対し特許異議の申立てがなされ、請求項１〜１０に係る発明の特許に対し取消理由が通知され、その指定期間内である平成１６年２月３日付けで特許異議意見書とともに訂正請求書が提出され、平成１６年１１月１５日付けで訂正拒絶理由が通知され、その指定期間内である平成１７年１月１８日付けで意見書とともに訂正請求書に対する手続補正書が提出され、再度取消理由が通知され、その指定期間内である平成１７年１月２８日付けで先の訂正請求書が取り下げられるとともに新たな訂正請求書が提出されたものである。
　
【II】訂正請求について
１．訂正の内容
（訂正事項ａ）
　請求項１の
「（Ａ）ポリフェニレンエーテル系樹脂またはこれとポリスチレン系樹脂100 重量部、
（Ｂ）紫外線吸収剤0.1 〜10重量部、および
（Ｃ）モノアゾ系黄色顔料およびアンスラキノン系赤色染料から選択される、紫外線に暴露されたとき退色を示す着色剤0.001 〜５重量部を含む耐光性樹脂組成物。」を、
「（Ａ）ポリフェニレンエーテル系樹脂またはこれとポリスチレン系樹脂100 重量部、
（Ｂ）紫外線吸収剤0.1 〜10重量部、および
（Ｃ）
各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である
　
（訂正事項ｂ）
　明細書段落【０００７】の
「すなわち本発明は、
（Ａ）ポリフェニレンエーテル系樹脂またはこれとポリスチレン系樹脂100 重量部、
（Ｂ）紫外線吸収剤0.1 〜10重量部、および
（Ｃ）モノアゾ系黄色顔料およびアンスラキノン系赤色染料から選択される、紫外線に暴露されたとき退色を示す着色剤0.001 〜５重量部を含む耐光性樹脂組成物を提供するものである。」を、
「すなわち本発明は、
（Ａ）ポリフェニレンエーテル系樹脂またはこれとポリスチレン系樹脂100 重量部、
（Ｂ）紫外線吸収剤0.1 〜10重量部、および
（Ｃ）各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である着色剤0.001 〜５重量部を含む耐光性樹脂組成物を提供するものである。」と訂正する。
　
（訂正事項ｃ）
　明細書段落【００２２】の
「次に、成分（Ｃ）は、モノアゾ系黄色顔料およびアンスラキノン系赤色染料から選択される、紫外線に暴露されたとき退色を示す着色剤である。具体的には、モノアゾ系黄色顔料として、日本化薬（株）から市販されているピグメントイエロー142　 カヤセットイエローER2Rが挙げられ、アンスラキノン系赤色染料として、三菱化成工業（株）から市販されているソルベントレッド 52　ダイヤレジンレッド H5Bが挙げられる。特に好ましくは、黄色顔料および赤色染料を併用する。その際、黄色顔料１重量部に対して赤色染料0.2 〜0.8 重量部使用するのが好ましい。成分（Ｃ）は、成分（Ａ）100 重量部に対して、0.001 重量部以上、好ましくは0.01重量部以上、かつ５重量部以下、好ましくは1.0 重量部以下配合される。（Ｃ）の量が少なすぎると耐光性改善効果が不十分であり、また多すぎると物性、特に樹脂の有する機械的強度が低下してしまう。」を、
「次に、成分（Ｃ）は、
各々が紫外線に暴露されたとき退色を示す
から成る
モノアゾ系黄色顔料とアンスラキノン系赤色染料との重量比は１：0.2〜0.8である。
　　
２．訂正の目的の適否、訂正の範囲の適否及び特許請求の範囲の拡張・変更の存否
　訂正事項ａは、「モノアゾ系黄色顔料およびアンスラキノン系赤色染料から選択される、紫外線に暴露されたとき退色を示す着色剤」を「各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である着色剤」と限定するものであるから、特許請求の範囲の減縮を目的とする訂正に該当し、特許明細書の段落【００２２】の「特に好ましくは、黄色顔料および赤色染料を併用する。その際、黄色顔料１重量部に対して赤色染料0.2 〜0.8 重量部使用するのが好ましい。」との記載を根拠としているので、当該訂正は願書に添付した明細書に記載した事項の範囲内のものである。
　訂正事項ｂ，ｃは、上記特許請求の範囲の訂正に応じて、明細書の発明の詳細な説明の欄の記載を整合させるものであるから、明りょうでない記載の釈明に該当し、当該訂正は願書に添付した明細書に記載した事項の範囲内のものである。
　そして、上記訂正事項ａ〜ｃは、実質上特許請求の範囲を拡張し又は変更するものではない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
【III】特許異議申立てについて
１．訂正後の請求項１〜１０に係る発明
　訂正後の請求項１〜１０に係る発明（以下、「訂正発明１」〜「訂正発明１０」という。）は、訂正明細書の特許請求の範囲の請求項１〜１０に記載された事項により特定される、次のとおりのものである。
「【請求項１】（Ａ）ポリフェニレンエーテル系樹脂またはこれとポリスチレン系樹脂100 重量部、
（Ｂ）紫外線吸収剤0.1 〜10重量部、および
（Ｃ）各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である着色剤0.001 〜５重量部を含む耐光性樹脂組成物。
【請求項２】　成分（Ａ）が、ポリフェニレンエーテル系樹脂１〜99重量部およびポリスチレン系樹脂99〜１重量部から成る請求項１記載の組成物。
【請求項３】　成分（Ａ）が、ポリフェニレンエーテル系樹脂１〜99重量部、ハイインパクトポリスチレン99〜１重量部ならびに、スチレン‐ブタジエン系共重合体、スチレン‐イソプレン系共重合体およびそれぞれの二重結合を90％以上水素添加したスチレン系共重合体エラストマーから選択されるエラストマー0.1 〜50重量部から成る請求項１または２記載の組成物。
【請求項４】　成分（Ｂ）紫外線吸収剤が、ベンゾトリアゾール系紫外線吸収剤、ベンゾフェノン系紫外線吸収剤およびサリチレート系紫外線吸収剤から選択される請求項１〜３のいずれか１項記載の組成物。
【請求項５】　さらに、成分（Ａ）100 重量部に対して10重量部以下の量で（Ｄ）白色顔料が含まれる請求項１〜４のいずれか１項記載の組成物。
【請求項６】　（Ｄ）白色顔料がＴｉＯ2 である請求項５記載の組成物。
【請求項７】　さらに、成分（Ａ）100 重量部に対して2.2 重量部以下の量で（Ｅ）群青が含まれる請求項１〜６のいずれか１項記載の組成物。
 【請求項８】　さらに、成分（Ａ）〜（Ｅ）の合計100 重量部に対して、流動性改質材0.3 〜30重量部が含まれる請求項１〜７のいずれか１項記載の組成物。
【請求項９】　さらに、成分（Ａ）〜（Ｅ）の合計100 重量部に対して、ヒンダードアミン系ラジカル捕捉剤0.1 〜10重量部および、エポキシ系化合物0.1 〜10重量部が含まれる請求項１〜８のいずれか１項記載の組成物。
【請求項１０】　さらに、成分（Ａ）100 重量部に対して、リン系またはハロゲン系難燃剤１〜40重量部が含まれる請求項１〜９のいずれか１項記載の組成物。」
　
２．特許異議申立ての概要
　特許異議申立人　旭化成株式会社は、甲第１〜４号証及び参考資料１〜５を提出し訂正前の請求項１〜１０に係る発明は、参考資料１〜５を勘案すれば甲第１〜４号証に記載された発明に基づいて、その出願前にその発明の属する分野における通常の知識を有する者が、容易に発明をすることができたものであるから、訂正前の請求項１〜１０に係る特許は、特許法第２９条第２項の規定に違反してされたものであり、また、明細書の記載が不備であるから、訂正前の請求項１に係る特許は、特許法第３６条第４項に規定する要件を満たしていない特許出願に対してされたものであり、取り消されるべき旨主張している。
　
３．特許法第２９条第２項違反について
（１）甲第１〜４号証及び参考資料１〜５に記載の事項
　特許異議申立人が提出した甲第１号証（特公平５−８６４３１号公報）には、以下の事項について記載されている。
「１（ａ）ポリフエニレンエーテル及び（ｂ）組成物の0.001〜0.2重量％のアントラピリドン染料および組成物の0.001〜0.5重量％の量のキノフタロン染料の混合物を含む、光に暴露された際の変色に対して改良された抵抗性を有する熱可塑性組成物。」（特許請求の範囲第１項）
「本発明による重合体混合物は、光に暴露された際の重合体成分の変色を補う１種又はそれ以上の染料を含み、該染料は光に暴露されると白色化するという点に特徴を有する。・・・・黄色キノフタロン染料及び／又は紫色アントロピリドン染料を含む場合に良好な結果が得られる。」（３欄１２〜２６行）
「黄色キノフタロン染料は好ましくは0.001〜0.5重量％の量で用いられ、紫色アントラピリドン染料は0.001〜0.2重量％の量で用いられる。ソルベントイエロー33（・・・キノフタロン染料）、・・・・ソルベントレツド52（・・・・アントラピリドン染料）を用いると良好な結果が得られた。」（３欄３８行〜４欄８行）
「この発明は、ポリフエニレンエーテル重合体の黄変が、選ばれた染料の光照射の際の完全な又は部分的な分解によつて補うことができるという事実の認識に基づいている。紫色アントラピリドン染料と共に黄色キノフタロン染料を用いることによつて最良の結果が得られる。この組み合わせの結果、ポリフエニレンエーテル重合体が光に暴露されると可視的な変色をおこす約400〜600ナノメーターの波長において、色の補償作用がおこる。」（４欄９〜１７行）
「ポリフエニレンエーテル重合体に加え、本発明による重合体混合物は好ましくはスチレン重合体も含む。」（４欄３３〜３５行）
「本特許出願の請求の範囲で用いられる“スチレン重合体”は一例として、ポリスチレン、・・・のような単独重合体、市販の耐衝撃性ポリスチレン重合体・・・・、スチレン−ブタジエン共重合体・・・のようなスチレン含有共重合体等がある。スチレン単独重合体及びゴム改質耐衝撃性ポリスチレンが好ましい。
　スチレン重合体は可能な量であれば任意の量でよい。1:99〜99:1の間で変化するポリフエニレンエーテル重合体対スチレン重合体の重量比が用いられる。」（５欄１１〜２７行）
「本発明による重合体混合物は、そのような混合物に対する慣用の添加剤を任意に含むことができる。そのような添加剤の例には、難燃剤、・・・、安定剤、・・・・等があり、それぞれ所定の目的に対して通常の量で用いる。」（６欄１２〜１９行）
　また、実施例１には、次の成分を含む混合物が記載されている。
ポリ(2,6−ジメチル−1,4−フエニレンエーテル)　　　　　　　　　３５
ゴム改質耐衝撃性ポリスチレン（スチロン(Styron）XP5554.02ダウ）６５
ＳＢＳ−ゴム（・・省略・・）　　　　　　　　　　　　　　　　　　５
ソルベントイエロー33、・・・省略・・・　　　　　　　　　　　　0.025
ソルベンレツド52、・・・省略・・・　　　　　　　　　　　　　　0.013
（省略）
ウルトラマリン　ブルー　　　　　　　　　　　　　　　　　　　　0.05
酸化チタン　白　　　　　　　　　　　　　　　　　　　　　　　　1.0
カーボンブラツク　　　　　　　　　　　　　　　　　　　　　　　0.019
　　　　　　　　　　　　　　　　　　　　　（６欄２２行〜７欄３行）
「実施例III　
　２つの混合物、実施例IIに示したのと同じ成分から製造する。さらにリン酸トリフエニル５重量部を各混合物に加える（難燃剤）。」（８欄２０〜２３行）
　　　
　特許異議申立人が提出した甲第２号証（特開平５−３０６３６８号公報）には、以下の事項について記載されている。
「（A)（a)少なくとも１種のポリフェニレンエーテル、（b)場合によってはスチレン樹脂、（c)少なくとも１種のポリアミド、（d)場合によっては１種またはそれ以上の耐衝撃性改良ポリマー、および（e)場合によっては１種またはそれ以上の、ポリフェニレンエーテルとポリアミドとの相溶性を改良するための添加剤、からなるポリマー組成物と、
　（B)該ポリマー組成物（A)の耐変色性を改良するのに有効な量の、（a)酸化チタン、酸化亜鉛、硫化亜鉛、酸化アルミニウム、酸化マグネシウム、酸化チタンで被覆した雲母および金属粒子からなる群から選ばれる少なくとも１種の無機充填剤と、（b)光に暴露したときに白くなる少なくとも１種の有機染料または顔料、との組合わせ物、とからなる樹脂組成物。」（【請求項１】）
「本発明で使用され、光に暴露したときに白くなる有機染料または顔料の例は、カラーインデックス（以下、Ｃ．Ｉ．と略記する）ソルベント・イエロー４、・・・、Ｃ．Ｉ．ソルベント・レッド５２、・・・・Ｃ．Ｉ．ピグメント・イエロー９７・・・である。」（８欄２７〜４５行）
「前述のポリフェニレンエーテル／ポリアミドブレンド物は、さらにタルク・・・のような充填剤、顔料、熱安定剤、紫外線劣化防止剤、・・・・を含んでいてもよい。」（８欄４９行〜９欄４行）
　
　特許異議申立人が提出した甲第３号証（特開昭６０−１４９６４６号公報）には、以下の事項について記載されている。
「１．ポリフエニレンエーテル樹脂又はこれとスチレン系重合体とから成る樹脂に（ａ）ヘテロサイクリツクヒンダードアミン化合物及び（ｂ）エポキシ化合物とを併せて配合含有することを特徴とする熱可塑性樹脂組成物。
２．樹脂１００重量部に対して各々0.1〜5.0重量部のヘテロサイクリツクヒンダードアミン化合物及びエポキシ化合物を含有する特許請求の範囲第１項記載の組成物。」（特許請求の範囲）
「ポリフエニレンエーテル樹脂、とくにこれとスチレン系重合体とからなる樹脂は・・・特徴を有する反面、紫外線による黄変色が激しいという欠点を持つている。この欠点を改良するために一般的には、耐光安定剤として、例えばベンゾトリアゾール系、シアノアクリレート系・・・などの化合物をポリフエニレンエーテル樹脂に配合することが知られている。しかしながらこれらの安定剤による改良によつても、直接に太陽光線を受ける屋外での変色は勿論のことガラス越しの太陽光線に起因する屋内での変色さえ抑制することは困難であり、特に白系統の色では変色が目立つために使用に適さないというのが現状である。」（１頁左欄最下行〜同頁右欄１５行）
「本発明者らは、・・・耐光性とくにガラス越しの光に対する耐光性を改良することを目的として鋭意検討を進めた結果、ポリフエニレンエーテル樹脂とスチレン系重合体とからなる樹脂混合物にヘテロサイクリツクヒンダードアミン化合物及びエポキシ化合物を併せて配合することにより著しく耐光性が向上することを発見して本発明に至つた。」（２頁左上欄６〜１５行）
　
　特許異議申立人が提出した甲第４号証（特開平５−１７９０６４号公報）には、以下の事項について記載されている。
「（Ａ）ゴム変性スチレン系樹脂、（Ｂ）ポリフェニレンエーテル、（Ｃ）有機リン化合物及び／または赤リンである含リン難燃剤、（Ｄ）高級脂肪酸アミドより成るスチレン系樹脂組成物。」（請求項１）
「本発明の（Ｄ）成分の高級脂肪酸アミド化合物は流動性向上のための成分であり、高級脂肪酸と、（イ）ジアミン類または（ロ）アミノアルコール類との反応物である。」（段落【００２７】の５〜８行）
　
　特許異議申立人が提出した参考資料１（特表昭５６−５０１８８１号公報）には、以下の事項について記載されている。
「１．（ａ）ポリフエニレンエーテル樹脂またはビニル芳香族樹脂と組合わせたポリフエニレンエーテル樹脂；および　（ｂ）・・・（化学構造式省略）・・・あるいはヒドロキシベンゾトリアゾール・・・との組合せを、成形した組成物を紫外線の効果または熱酸化脆化に対し安定化するに充分な量で含有する安定化成形組成物。・・・（略））・・・」（特許請求の範囲第１項）
「１３．（ａ）15〜95重量部のポリフエニレンエーテル樹脂；（ｂ）5〜85重量部のビニル芳香族樹脂；（ｃ）0.05〜5.0重量部の2,2,6,6−テトラメチル−4−ヒドロキシピペリジンのセバチン酸ジエステル；（ｄ）0.05〜5.0重量部のヒドロキシベンゾトリアゾールを含有する安定化成形組成物。」（特許請求の範囲第１３項）
　
　特許異議申立人が提出した参考資料２（特開平６−３２９８５４号公報）には、以下の事項について記載されている。
「（ａ）ポリフェニレンエーテル樹脂90〜10重量部、（ｂ）ビニル芳香族炭化水素樹脂10〜90重量部、（ａ）成分および（ｂ）成分からなる樹脂成分１００重量部に対して、（ｃ）ヒンダードアミン系化合物0.05〜10重量部、（ｄ）ヒドロキシベンゾトリアゾール系化合物0.05〜10重量部、および（ｅ）平均粒子径が0.6μｍ以下の酸化亜鉛1〜20重量部からなる請求項１記載の樹脂組成物。」（請求項２）
「本発明は、耐光性とくにガラス越しの光及び室内の照明等に対する耐光性を改良されたポリフェニレンエーテル系樹脂組成物に関する。」（段落【０００１】）
　
　特許異議申立人が提出した参考資料３（筏　英之　監修　、「高分子化合物の劣化と安定性」、株式会社アイピーシー、昭和６２年１０月２０日、３７〜３９頁）には、以下の事項について記載されている。
「高分子の劣化は熱，光を含め主反応は酸化反応である。・・・従って，光安定剤としては１．（註：原文では丸付きの１）紫外線の遮へい，２．（註：原文では丸付きの２）励起分子のクェンチング，３．（註：原文では丸付きの３）ヒドロペルオキシドの分解，４．（註：原文では丸付きの４）ラジカル捕捉の４種の方法を組み合せて高分子を光安定化させることになる。」（３７頁下から１２〜６行）
「紫外線遮へいの中には反射によって光をポリマー中に入れない場合と，光安定剤が光を吸収するが熱エネルギーとして放出する場合がある。太陽光のうち280〜340ｎｍの紫外線は太陽光の5％以下であるが，ポリマーの劣化には重要な働きをすることは前述したとおりである。この光を吸収して熱エネルギーに変えるものを紫外線吸収剤というが，これには（８）〜（10）の構造をもち350〜370ｎｍまで吸収するものが用いられる。」（３８頁下から３行〜３９頁２行）
　また、（８）として２−ヒドロキシベンゾフェノン、（９）として２−ヒドロキシフェニルサリシレート、（10）として２−ヒドロキシフェニルベンゾトリアゾールの構造式が各々記載されている。　
　
　特許異議申立人が提出した参考資料４（大澤善次郎、「高分子化合物の劣化と安定化」、株式会社武蔵野クリエイト、１９９２年６月２５日、２１８〜２２１頁）には、高分子の光安定剤である紫外線吸収剤として、フェニルサリシレート、２−ヒドロキシベンゾフェノン、ベンゾトリトリアゾールが構造式と共に記載されている。
　
　特許異議申立人が提出した参考資料５（「ポリオレフィン等合成樹脂製食品容器包装等に関する自主規制基準　（第２部ポジティブリスト　２−３　色材）　第７版　１９９８年１２月」、ポリオレフィン等衛生協議会、１４頁）には、Pigment Yellow 97がモノアゾ系であることが記載されている。
　
（２）対比・判断
（２−１）訂正発明１について検討する。
　甲第１号証の実施例１では、ポリ(2,6−ジメチル−1,4−フエニレンエーテル)とゴム改質耐衝撃性ポリスチレンの合計100重量部に対して、ソルベントイエロー33とソルベンレツド52を合計0.038重量部添加しており、ソルベントイエロー33（0.025重量部）とソルベンレツド52（0.013重量部）の重量比は計算すると１：0.52であり、また、このソルベンレツド52はソルベントレツド52の誤記である。
　したがって、甲第１号証には、ポリフエニレンエーテル重合体とポリスチレン等のスチレン重合体100重量部、各々が光に暴露されると白色化する、ソルベントイエロー33等の黄色キノフタロン染料およびソルベントレツド52等の紫色アントラピリドン染料から成り、黄色キノフタロン染料と紫色アントラピリドン染料との重量比が１：0.52である着色剤0.038重量部、さらに、ウルトラマリンブルー、酸化チタン、リン酸トリフエニル難燃剤等を含む、光に暴露された際の変色に対して改良された抵抗性を有する熱可塑性組成物に関する発明が記載され、当該組成物に添加できる慣用の添加剤として安定剤が記載されている。
　訂正発明１と甲第１号証に記載された発明とを対比すると、後者の紫色アントラピリドン染料の一つであるソルベントレツド52は前者のアンスラキノン系赤色染料の一つでもあるから、後者の紫色アントラピリドン染料は前者のアンスラキノン系赤色染料に相当し、また、後者の黄色染料は、前者の黄色顔料に相当するから、両者は、「（Ａ）ポリフェニレンエーテル系樹脂とポリスチレン系樹脂100重量部、（Ｃ）各々が紫外線に暴露されたとき退色を示す黄色顔料とアンスラキノン系赤色染料からなり、黄色顔料とアンスラキノン系赤色染料との重量比が１：0.52である着色剤0.038重量部を含む耐光性樹脂組成物。」である点で一致するものの、訂正発明１は紫外線に暴露されるとき退色を示す黄色顔料としてモノアゾ系黄色顔料を用いるのに対して、甲第１号証に記載された発明では黄色キノフタロン顔料を用いる点、及び、訂正発明１は紫外線吸収剤を0.1〜10重量部含有するのに対して甲第１号証には紫外線吸収剤について記載はない点で相違している。
　以下、上記相違点について検討する。
　甲第１号証に記載された発明と同様に、ポリフェニレンエーテル系樹脂の耐変色性を向上させるために光に暴露したときに白くなる有機顔料または染料を用いている甲第２号証において、その例示の中に、参考資料５を勘案するとモノアゾ系黄色顔料の一種であると認められるピグメント・イエロー９７が記載されているとしても、黄色キノフタロン染料と黄色モノアゾ系願料が同等に用いられていたとの技術常識があるとはいえないので、甲第１号証に記載された発明における黄色キノフタロン染料に代えて、キノフタロン系ではないモノアゾ系のピグメント・イエロー９７を用いることが、当業者が容易に想到し得たとはいえない。
　また、参考資料３〜４に記載されるように、高分子の光劣化を防ぐ光安定剤としてベンゾトリアゾール系等の紫外線吸収剤を用いることは周知であり、甲第３号証（従来技術），参考資料１〜２に記載されるように、ポリフェニレンエーテル系樹脂またはこれとビニル芳香族系炭化水素樹脂を組み合わせた樹脂に対してベンゾトリアゾール系等の紫外線吸収剤を添加して耐光性を改良することも一般的であり、また、訂正発明１と同じく光に暴露されると退色する染料を用いてポリフェニレンエーテル系樹脂の耐光性を向上させている甲第２号証には含んでいてもよい成分として紫外線劣化防止剤が例示されている。
　しかしながら、高分子組成物の耐光性を向上させる成分として、紫外線吸収剤以外にも、ラジカル捕捉剤であるヒンダードアミン系光安定剤など多数の成分が周知であり、これらの作用機序の異なる耐光性向上剤のいずれを用いても、必ず全ての高分子組成物の耐光性を定量的に向上することができるという技術常識があるわけではなく、甲第３号証の「ベンゾトリアール系等の紫外線吸収剤では効果がなく、ヒンダードアミン系光安定剤とエポキシ化合物の併用によりはじめてポリフェニレンエーテル樹脂組成物の耐光性を向上できた」旨の記載からみても、それは明らかである。
　すると、十分な変色抵抗性を有する熱可塑性組成物である甲第１号証に記載の発明において、光に暴露されると退色する染料によって得られた変色抵抗性をさらに向上させるために、添加できる成分として記載された「安定剤」として、周知の耐光性向上剤のいずれを添加しても必ずより優れた効果を奏するものとはいえない。
　このような前提にたって考慮するならば、甲第１号証に記載された発明の耐光性をさらに向上させるために、「安定剤」として光安定剤である耐光性向上剤を選択し、作用機序の異なる複数のものの中から紫外線吸収剤を選択し、さらに、その際の紫外線吸収剤の有効量を設定することは、当業者が容易に想到することができたとまではいうことはできない。
　さらに、甲第４号証にも、モノアゾ系黄色顔料と紫外線吸収剤については何ら記載されていない。
　そして、訂正発明１は、請求項１に記載の構成を採用することにより、耐光性と共にアイゾット衝撃強度にも優れる樹脂組成物が得られるという顕著な効果を奏するものである。
　そうすると、訂正発明１は、参考資料１〜５を考慮しても甲第１〜４号証に記載された発明に基づいて、当業者が容易に発明をすることができたものではない。
　
（２−２）訂正発明２〜１０について検討する。
　訂正発明２〜１０は、訂正発明１の「 成分（Ａ）〜（Ｃ）を含む樹脂組成物」という要件を備えているから、訂正発明１と同様の理由により、参考資料１〜５を考慮しても甲第１〜４号証に記載された発明に基づいて当業者が容易に発明をすることができたものであるということはできない。
　
４．特許法第３６条第４項違反について
　　特許異議申立人は、訂正前の請求項１に記載された「紫外線に暴露されたとき退色を示すモノアゾ系黄色顔料およびアンスラキノン系赤色染料から選択される着色剤」として、実施例では「ピグメントイエロー142＋ソルベントレッド52」のたった１例が示されているだけであり、それ以外の多数の着色剤を含む訂正前の請求項１に係る発明について、当業者が容易に実施できる程度に明確且つ充分に説明されているとは到底いえない旨を主張している。
　しかしながら、訂正後の請求項１では、各々が紫外線に暴露されたとき退色を示すモノアゾ系黄色顔料とアンスラキノン系赤色染料の両者からなる着色剤と訂正され、実施例と同じく黄色顔料と赤色染料との組み合わせに限定されており、特許明細書の記載に基づいて当業者であればどのような着色剤を用いればよいかは自明であり、また、実施例以外のものであっても、各々が紫外線に暴露されたとき退色を示すモノアゾ系黄色顔料とアンスラキノン系赤色染料を組み合わせた着色剤であれば実施例と同等の作用効果を奏することは、当業者が容易に予想し得るものといえる。
　したがって、訂正明細書に、格別の記載不備があるとはいえない。
　　
５．むすび
　以上のとおりであるから、特許異議申立ての理由及び証拠によっては、訂正発明１〜１０に係る特許を取り消すことはできない。
　また、他に訂正発明１〜１０に係る特許を取り消すべき理由を発見しない。
　よって、結論のとおり決定する。
【異議決定日】
平成１７年１月３１日（２００５．１．３１）
【訂正の要旨】
審決（決定）の【理由】欄参照。
（５４）【発明の名称】
耐光性樹脂組成物
（５７）【特許請求の範囲】
　【請求項１】　（Ａ）ポリフェニレンエーテル系樹脂またはこれとポリスチレン系樹脂１００重量部、
（Ｂ）紫外線吸収剤０．１〜１０重量部、および
（Ｃ）各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である着色剤０．００１〜５重量部
を含む耐光性樹脂組成物。
　【請求項２】　成分（Ａ）が、ポリフェニレンエーテル系樹脂１〜９９重量部およびポリスチレン系樹脂９９〜１重量部から成る請求項１記載の組成物。
　【請求項３】　成分（Ａ）が、ポリフェニレンエーテル系樹脂１〜９９重量部、ハイインパクトポリスチレン９９〜１重量部ならびに、スチレン−ブタジエン系共重合体、スチレン−イソプレン系共重合体およびそれぞれの二重結合を９０％以上水素添加したスチレン系共重合体エラストマーから選択されるエラストマー０．１〜５０重量部から成る請求項１または２記載の組成物。
　【請求項４】　成分（Ｂ）紫外線吸収剤が、ベンゾトリアゾール系紫外線吸収剤、ベンゾフェノン系紫外線吸収剤およびサリチレート系紫外線吸収剤から選択される請求項１〜３のいずれか１項記載の組成物。
　【請求項５】　さらに、成分（Ａ）１００重量部に対して１０重量部以下の量で（Ｄ）白色顔料が含まれる請求項１〜４のいずれか１項記載の組成物。
　【請求項６】　（Ｄ）白色顔料がＴｉＯ２である請求項５記載の組成物。
　【請求項７】　さらに、成分（Ａ）１００重量部に対して２．２重量部以下の量で（Ｅ）群青が含まれる請求項１〜６のいずれか１項記載の組成物。
　【請求項８】　さらに、成分（Ａ）〜（Ｅ）の合計１００重量部に対して、流動性改質材０．３〜３０重量部が含まれる請求項１〜７のいずれか１項記載の組成物。
　【請求項９】　さらに、成分（Ａ）〜（Ｅ）の合計１００重量部に対して、ヒンダードアミン系ラジカル捕捉剤０．１〜１０重量部および、エポキシ系化合物０．１〜１０重量部が含まれる請求項１〜８のいずれか１項記載の組成物。
　【請求項１０】　さらに、成分（Ａ）１００重量部に対して、リン系またはハロゲン系難燃剤１〜４０重量部が含まれる請求項１〜９のいずれか１項記載の組成物。
【発明の詳細な説明】
　【０００１】
　【産業上の利用分野】
　本発明は、耐光性樹脂組成物に関し、さらに詳しくは、ポリフェニレンエーテル（以下、ＰＰＥということがある）系の耐光性樹脂組成物に関する。
　【０００２】
　【従来の技術およびその課題】
　多くの重合体は、光に暴露されると変色するという好ましくない性質をもっている。特にＰＰＥ系樹脂は、その優れた耐熱性、機械的強度等の特性の故に多くの電気・電子部品、自動車部品等の内外部パーツに使用されているが、その耐光性はかなり悪く、多くのハウジング用途では、塗装を行わないと使用が困難である。しかしながら、最近の傾向として塗膜の薄肉化の要求が大きくなり、母材であるＰＰＥ系樹脂に耐光性が求められるようになってきた。
　【０００３】
　ＰＰＥ系樹脂または、これをスチレン、ハイインパクトポリスチレン（ＨＩＰＳ）、ＳＢＳ、ＳＢ、ＳＥＢＳ、ＳＥＳ、ＳＥＰ、ＳＥＰＳ系重合体などで強化した樹脂組成物に、紫外線吸収剤、ヒンダードアミン系ラジカル捕捉剤、エポキシ系化合物を添加し、その光安定性を高めようとする試みがなされた（高分子劣化崩壊のトラブル対策と最新の改質安定化技術、第９３〜９７頁、昭和５６年、経営開発センター出版部）。しかし、この方法では、これらの添加剤が同時に可塑剤としても働いてしまうという不都合が生じる。すなわち、光安定効果を高めるために添加剤の量を増すと可塑性により熱変形温度が低下してしまい、そこで、その用途により要求される熱変形温度を得るためにさらにＰＰＥ系樹脂を添加すると、耐光性が再び悪くなるという悪循環が生じていた。また、これらの添加剤は、添加量わずか２％程度でその光安定性の効果が飽和してしまうという問題もある。
　【０００４】
　一方、ＰＰＥ系樹脂に、０．００１〜０．２重量％のアントラピリドン染料、０．００１〜０．５重量％のキノフタロン染料を添加して耐光性を改善した組成物が知られている（特公平５−８６４３１号公報）。この技術は、紫外線に暴露されたとき退色を示す上記染料をＰＰＥ系樹脂に添加することにより、ＰＰＥ系樹脂の光変色を見かけ上相殺するものである。しかし、この方法は、十分な光変色抑制のためには、より多くのこれら染料の添加が必要となり、このことは、プラスチックの調色過程においてより濃い補色顔料（チタン、ブラック、その他の顔料）による補正を必要とする。補色顔料のこのような多量の添加は、ＰＰＥ系樹脂の機械的強度の低下をもたらし、実質、実用的用途に使用することは困難である。
　【０００５】
　本発明は、優れた耐光性を有するＰＰＥ系樹脂組成物を提供することを目的とする。
　【０００６】
　【課題を解決するための手段】
　本発明者らは、ＰＰＥ系の耐光性樹脂組成物について鋭意検討を重ねた結果、ＰＰＥ系樹脂に、紫外線吸収剤および紫外線に暴露されたとき退色を示す着色剤を組合せて配合すると、著しく耐光性に優れた組成物が得られることを見出し、本発明に到達した。
　【０００７】
　すなわち本発明は、
（Ａ）ポリフェニレンエーテル系樹脂またはこれとポリスチレン系樹脂１００重量部、
（Ｂ）紫外線吸収剤０．１〜１０重量部、および
（Ｃ）各々が紫外線に暴露されたとき退色を示すモノアゾ系黄色顔料およびアンスラキノン系赤色染料から成り、モノアゾ系黄色顔料とアンスラキノン系赤色染料との重量比が１：０．２〜０．８である着色剤０．００１〜５重量部
を含む耐光性樹脂組成物を提供するものである。
　【０００８】
　本発明においては、ＰＰＥ系樹脂は公知のものが使用できる。ＰＰＥ系樹脂とは、例えば一般式（Ｉ）：
　【０００９】
　【化１】
（式中Ｒ１，Ｒ２，Ｒ３およびＲ４はそれぞれ独立して、水素原子、ハロゲン原子、アルキル基、アルコキシ基およびハロゲン原子とフェニル環との間に少くとも２個の炭素原子を有するハロアルキル基またはハロアルコキシ基で第３級α−炭素を含まないものから選ばれた一価置換基を表し、ｎは重合度を表わす整数である）
で示される重合体の総称であって、上記一般式で示される重合体の一種単独であっても、二種以上が組合わされた共重合体であってもよい。好ましい具体例ではＲ１およびＲ２が炭素原子数１〜４のアルキル基であり、Ｒ３およびＲ４が水素原子もしくは炭素原子数１〜４のアルキル基である。例えばポリ（２，６−ジメチル−１，４−フェニレン）エ−テル、ポリ（２，６−ジエチル−１，４−フェニレン）エ−テル、ポリ（２−メチル−６−エチル−１，４−フェニレン）エ−テル、ポリ（２−メチル−６−プロピル−１，４−フェニレン）エ−テル、ポリ（２，６−ジプロピル−１，４−フェニレン）エ−テル、ポリ（２−エチル−６−プロピル−１，４−フェニレン）エ−テル、などが挙げられる。またＰＰＥ共重合体としては上記ポリフェニレンエ−テル繰返し単位中にアルキル三置換フェノ−ル例えば２，３，６−トリメチルフェノ−ルを一部含有する共重合体を挙げることができる。またこれらのＰＰＥに、スチレン系化合物がグラフトした共重合体であってもよい。スチレン系化合物グラフト化ポリフェニレンエ−テルとしては上記ＰＰＥにスチレン系化合物として、例えばスチレン、α−メチルスチレン、ビニルトルエン、クロロスチレンなどをグラフト重合して得られる共重合体である。
　【００１０】
　本発明においては、成分（Ａ）は上記したポリフェニレンエーテル系樹脂またはこれとポリスチレン系樹脂である。ポリスチレン系樹脂はそれ自体公知であり、一般式（ＩＩ）：
　【００１１】
　【化２】
（式中Ｒは水素原子または炭素原子数１〜４のアルキル基であり、Ｚはハロゲン原子または炭素原子数１〜４のアルキル基である置換基を表し、ｘは０〜５の整数である）で示される芳香族ビニル化合物から誘導された繰返し構造単位を、その重合体中に少くとも２５重量％以上有するものでなければならない。かかるスチレン系重合体としては、スチレンもしくはその誘導体例えばｐ−メチルスチレン、α−メチルスチレン、α−メチル−ｐ−メチルスチレン、クロロスチレン、ブロモスチレン等の単独重合体および共重合体が挙げられる。また、上記した芳香族ビニル化合物を７０〜９９重量％と、ジエンゴム１〜３０重量％とからなるゴム変性ポリスチレン（ＨＩＰＳ）を使用することができる。ＨＩＰＳを構成するジエンゴムとしては、ブタジエン、イソプレン、クロロプレン等の共役ジエン系化合物の単独重合体、共役ジエン系化合物と不飽和ニトリル化合物または芳香族ビニル化合物との共重合体さらには天然ゴムなどが挙げられ、１種または２種以上用いることができる。特にポリブタジエン、ブタジエン−スチレン共重合体が好ましい。ＨＩＰＳは、乳化重合、懸濁重合、塊状重合、溶液重合またはそれらの組合せの方法により得られる。
　【００１２】
　またＰＳ系樹脂には、スチレン系共重合体エラストマーが含まれていてもよい。スチレン系共重合体エラストマーとしては、スチレン−ブタジエン系共重合体、スチレン−イソプレン系共重合体およびそれぞれの二重結合を９０％以上水素添加したスチレン系共重合体エラストマーが挙げられる。具体的には、例えばスチレン−ブタジエンブロック共重合体（ＳＢＳ）、スチレン−イソプレンブロック共重合体（ＳＩＳ）、スチレン−エチレン−プロピレンブロック共重合体（ＳＥＰ）、スチレン−エチレン−ブタジエンブロック共重合体（ＳＥＢ）、水素化ＳＢＳ（ＳＥＢＳ）、水素化ＳＩＳ（ＳＥＰＳ）およびそれらのラジアルランダムブロック共重合体（水添）等が挙げられる。
　【００１３】
　ＰＰＥ系樹脂とＰＳ系樹脂とは任意の割合で配合できるが、通常その配合比率はＰＰＥ系樹脂１０〜１００重量部に対してＰＳ系樹脂９０〜０重量部である。好ましくは、ＰＰＥ系樹脂１〜９９重量部に対してＰＳ系樹脂９９〜１重量部である。
　【００１４】
　成分（Ａ）として、ＰＰＥ系樹脂１〜９９重量部およびＨＩＰＳ９９〜１重量部から成るもの、あるいは、ＰＰＥ系樹脂１〜９９重量部、ＨＩＰＳ９９〜１重量部ならびに、スチレン−ブタジエン系共重合体、スチレン−イソプレン系共重合体およびそれぞれの二重結合を９０％以上水素添加したスチレン系共重合体エラストマーから選択されるエラストマー０．１〜５０重量部から成るものが好ましく使用できる。
　【００１５】
　（Ｂ）紫外線吸収剤としては、ベンゾトリアゾール系紫外線吸収剤、ベンゾフェノン系紫外線吸収剤、サリチレート系紫外線吸収剤などが挙げられる。
　【００１６】
　ベンゾトリアゾール系紫外線吸収剤は、例えば一般式（ＩＩＩ）：
　【００１７】
　【化３】
（Ｒａは、水素原子、ハロゲン原子または炭素原子数１〜１０個の脂肪族もしくは脂環式炭化水素基であり、Ｒｂは水素原子、炭素原子数１〜１０個の脂肪族もしくは脂環式炭化水素基、または芳香族炭化水素基である）
で示される。脂肪族炭化水素基としては、アルキル基、アルケニル基が挙げられ、脂環式基としてはシクロアルキル基が挙げられ、芳香族炭化水素基としては、アリール基（置換もしくは非置換のフェニル、ナフチル等）、アラルキル基（ベンジル、フェネチル等）、アルカリール基（トルイル、キシリル等）が挙げられる。このようなベンゾトリアゾール系紫外線吸収剤は公知であり、例えばアデカアーガス社からＵＶ５４１１として市販されている。
　【００１８】
　ベンゾフェノン系紫外線吸収剤は、例えば一般式（ＩＶ）：
　【００１９】
　【化４】
（ＲｃおよびＲｄはそれぞれ独立して、水素原子、水酸基、または炭素原子数１〜６個のアルコキシ基である）
で示される。このようなベンゾフェノン系紫外線吸収剤は公知であり、例えばサイナミット社からＵＶ５３１として市販されている。
　【００２０】
　サリチレート系紫外線吸収剤としては、例えばフェニルサリチレート、ｐ−ｔ−ブチルフェニルサリチレート、ｐ−オクチルフェニルサリチレートなどが挙げられる。
　【００２１】
　上記した（Ｂ）紫外線吸収剤は、成分（Ａ）１００重量部に対して、０．１重量部以上、好ましくは０．３重量部以上、かつ１０重量部以下、好ましくは４．０重量部以下配合される。（Ｂ）紫外線吸収剤の量が少なすぎると耐光性改善効果が不十分であり、また多すぎるとその効果が飽和してしまうばかりでなく、樹脂の有する耐熱性、熱変形温度を著しく低下させてしまう。
　【００２２】
　次に、成分（Ｃ）は、各々が紫外線に暴露されたとき退色を示すモノアゾ系黄色顔料およびアンスラキノン系赤色染料から成る着色剤である。具体的には、モノアゾ系黄色顔料として、日本化薬（株）から市販されているピグメントイエロー１４２　カヤセットイエローＥＲ２Ｒが挙げられ、アンスラキノン系赤色染料として、三菱化成工業（株）から市販されているソルベントレッド　５２　ダイヤレジンレッドＨ５Ｂが挙げられる。モノアゾ系黄色顔料とアンスラキノン系赤色染料との重量比は１：０．２〜０．８である。成分（Ｃ）は、成分（Ａ）１００重量部に対して、０．００１重量部以上、好ましくは０．０１重量部以上、かつ５重量部以下、好ましくは１．０重量部以下配合される。（Ｃ）の量が少なすぎると耐光性改善効果が不十分であり、また多すぎると物性、特に樹脂の有する機械的強度が低下してしまう。
　【００２３】
　本発明の組成物には、任意的に（Ｄ）白色顔料および／または（Ｅ）群青を含むことができる。これらの成分は、樹脂組成物の機械的強度を保持するという点からは含まれないのが好ましいが、実用的には、色調を調整するためにやむをえず使用されることがある。
　【００２４】
　（Ｄ）白色顔料は、成分（Ａ）１００重量部に対して１０重量部以下の量であれば含むことができる。含まれる場合には、通常（Ａ）１００重量部に対して０．１重量部以上である。白色顔料としては、例えばルチル型酸化チタン、アナターゼ型酸化チタン等の酸化チタン（ＴｉＯ２）；酸化亜鉛；酸化鉛などが挙げられる。好ましくはＴｉＯ２である。
　【００２５】
　（Ｅ）群青すなわちウルトラマリンは、（Ａ）１００重量部に対して２．２重量部以下であれば含むことができる。好ましくは１重量部以下である。含まれる場合には、通常（Ａ）１００重量部に対して０．１重量部以上である。
　【００２６】
　本発明の組成物にはまた、任意的に、流動性改質材を成分（Ａ）〜（Ｅ）の合計１００重量部に対して０．３〜３０重量部含むことができる。流動性改質材としては、例えばステアリン酸系滑剤、石油樹脂系滑剤、石炭樹脂系滑剤、スチレン系滑剤およびその水素添加物を含むものなどが挙げられる。
　【００２７】
　本発明の組成物にはまた、任意的に、ヒンダードアミン系ラジカル捕捉剤、エポキシ系化合物等を添加することができる。好ましくは成分（Ａ）〜（Ｅ）の合計１００重量部に対して、ヒンダードアミン系ラジカル捕捉剤が１０重量部以下、エポキシ系化合物が１０重量部以下配合される。好ましい下限値は特に限定されないが、ヒンダードアミン系ラジカル捕捉剤が０．１重量部以上、エポキシ系化合物が０．１重量部以上である。ヒンダードアミン系ラジカル捕捉剤は、公知のものが使用でき、例えばアデカアーガス社から、アデカスタブＬＡ−６２、ＬＡ−６３、ＬＡ−７７、ＬＡ−８２、ＬＡ−８７として市販されているものを好ましく使用できる。エポキシ系化合物としては、例えば３，４−エポキシシクロヘキシルメチル−３’，４’−エポキシシクロヘキサンカルボキシレートなど１，２，３−官能性のエポキシ化合物が挙げられる。
　本発明の組成物にはまた、任意的に、リン系またはハロゲン系難燃剤を成分（Ａ）１００重量部に対して４０重量部以下の量含むことができる。好ましくは１重量部以上配合される。リン系難燃剤としては、例えばトリフェニルホスフェート、テトラフェニルダイホスフェート、テトラクレジルダイホスフェート、ＢＰＡテトラフェニルダイホスフェート等が挙げられ、ハロゲン系難燃剤としては、例えばブロム化スチレン、ブロム化エポキシ等が挙げられる。
　【００２８】
　本発明の組成物にはさらに、その物性を損なわない限りにおいて、その目的に応じて樹脂の混合時、成形時に、慣用の他の添加剤、例えば補強剤（ガラス繊維（ＧＦ）、炭素繊維、タルク、マイカ、チタン酸カリウム繊維など）、充填剤　（カ−ボンブラック、シリカなど）、耐熱剤、酸化劣化防止剤、耐候剤、滑剤、離型剤、結晶核剤、可塑剤、流動性改良剤、帯電防止剤等を添加することができる。
　【００２９】
　本発明の樹脂組成物を製造するための方法に特に制限はなく、通常の方法が満足に使用できる。しかしながら一般に溶融混合法が望ましい。少量の溶剤の使用も可能であるが、一般に必要ない。装置としては特に押出機、バンバリ−ミキサ−、ロ−ラ−、ニ−ダ−等を例として挙げることができ、これらを回分的または連続的に運転する。成分の混合順は特に限定されない。
　【００３０】
　【実施例】
　以下、実施例により本発明をさらに詳しく説明するが、本発明はこれらに限定されるものではない。
　【００３１】
　なお、実施例においては次の化合物を使用した。
成分（Ａ）
　ＰＰＥ：固有粘度（クロロホルム、２５℃）０．４６ｄｌ／ｇのポリ（２，６−ジメチル−１，４−フェニレン）エ−テル（日本ジーイープラスチックス社製）
　ＨＩＰＳ：ハイインパクトポリスチレン、商標；トーポレックス８７０ＳＴ、三井東圧化学株式会社製
　ＳＥＢＳ：水素化スチレン−ブタジエン（ＳＢＳ）ブロック共重合体、クレイトン　Ｇ１６５１、シェル社製
（Ｂ）紫外線吸収剤
　ＵＶ−１：ベンゾトリアゾール系紫外線吸収剤、アデカアーガス社製、ＵＶ５４１１
　ＵＶ−２：ベンゾフェノン系紫外線吸収剤、サイナミット社製、ＵＶ５３１
（Ｃ）紫外線に暴露されたとき退色を示す着色剤
　Ｐｉｇ−１：ピグメントイエロー１４２　カヤセットイエローＥＬ２Ｒ、日本化薬（株）製
　Ｐｉｇ−２：ソルベントレッド５２　ダイヤレジンレッドＨ５Ｂ、三菱化成工業（株）製
任意成分
（Ｄ）白色顔料
　　ＴｉＯ２
（Ｅ）群青（ウルトラマリン）：第一化成（株）製
その他の成分
　ＣＢ：カーボンブラック、三菱化学（株）製
　ベンガラ：戸田工業（株）製
　Ｈａｌｓ：ヒンダードアミンラジカル捕捉剤、サンケミカル（株）製
　エポキシ化合物：Ｃｏｌｌｏｘｉｄｅ２０２１Ｐ、ダイセル化学（株）製
　
実施例１〜２
　表１に示す割合（重量比）の各成分に、さらにヒンダードアミンラジカル捕捉剤およびエポキシ化合物を、それぞれ成分（Ａ）１００重量部に対して１重量部および０．５重量部配合したものを、２軸押出機を用いて、シリンダー設定温度２８０℃で混練し、ペレットを作成した。このペレットを射出成形機を用いて、シリンダー設定温度２６０℃で射出成形し、試験片を作成した。これについて耐光性試験を行った。結果を表１に示す。
　【００３２】
　なお、耐光性試験は、耐光性試験器サンシャインウェザーＯメーターを用いて、降雨条件にて４００時間暴露後の色差ΔＥおよび黄変度ΔＹＩを求めた。
比較例１〜４
　成分（Ｃ）を使用せずに（比較例１では成分（Ｂ）も使用せずに）、それに代わる一般的な、紫外線に暴露されたとき退色しない顔料であるＴｉＯ２、カーボンブラック、群青およびベンガラを組合せて用いて、実施例１〜２と同一色に調色を行い、色の差による結果のバラツキをなくした。これから実施例１〜２と同様にしてペレットを押出し、ついで射出成形した。実施例１〜２と同様にして耐光性試験を行い、結果を表１に示した。
比較例５
　成分（Ｂ）を使用しなかった他は実施例１および２と同様にしてペレットを押出し、ついで射出成形した。実施例１〜２と同様にして耐光性試験を行い、結果を表１に示した。
　【００３３】
　【表１】
　表１から、実施例１および２を比較すると、（Ｂ）紫外線吸収剤の種類による効果の差は認められないことがわかる。（Ｂ）紫外線吸収剤および（Ｃ）紫外線に暴露されたとき退色を示す着色剤の両方を含有しない比較例１では明らかに耐光性が著しく悪い。比較例２〜４では、（Ｃ）紫外線に暴露されたとき退色を示す着色剤は配合せず、（Ｂ）紫外線吸収剤のみを使用しており、その量を１．０、２．０、３．０（各重量部）と増加させているが、耐光性は、２．０重量部で飽和状態になり、添加量を増やしてもそれ以上の耐光性は得られないことが分かる。一方、（Ｂ）紫外線吸収剤は含まず、（Ｃ）紫外線に暴露されたとき退色を示す着色剤のみを配合した比較例５では、十分な耐光性を示していない。これに対して、（Ｂ）紫外線吸収剤および（Ｃ）紫外線に暴露されたとき退色を示す着色剤を組合せて使用している実施例１および２では、どちらか一方のみを配合した比較例に比較して、予期できないほど優れた耐光性を示し、相乗効果が認められる。
　【００３４】
　
実施例３〜５および比較例６
　ここでは、（Ｃ）紫外線に暴露されたとき退色を示す着色剤の含有量を増加させたときの、耐光性効果の変化および物性の変化を調べた。各例は、その他の顔料の量を調整して色目を同一色としてある。各例共に、表２に示す各成分以外は実施例１と同一の組成を有しており、各成分を実施例１と同様にして押出してペレットを作成し、次いで射出成形して試験片を得た。これについて、耐光性試験を行い、また、アイゾット衝撃強度を測定した。なお、アイゾット衝撃強度は、ＡＳＴＭ　Ｄ２５６に従って、１／８インチバー、ノッチ付きで、室温および−３０℃において測定した。
　【００３５】
　【表２】
　【００３６】
　表２より、（Ｃ）紫外線に暴露されたとき退色を示す着色剤の含有量が増加するにつれて、耐光性が改善されていることが分かる。しかしながら、（Ｃ）紫外線に暴露されたとき退色を示す着色剤を高濃度にするにつれて、色目を同一色とするために用いるＴｉＯ２、群青等の補色顔料の量が増加してしまい、ＴｉＯ２の量にして１０重量％を超えると、アイゾット衝撃強度、特に低温（−３０℃）におけるアイゾット衝撃強度が急激に低下し、実用外のレベルになってしまう。したがって、（Ｂ）紫外線吸収剤および（Ｃ）紫外線に暴露されたとき退色を示す着色剤の組合せの効果を最大限にし、かつ優れた物性を維持するためには、白色顔料（ＴｉＯ２）の量が１０重量部以下で群青の量が２．２重量部以下とする必要があることがわかる。
　【００３７】
　【発明の効果】
　本発明の樹脂組成物は、優れた耐光性を有し、しかも優れた物性が保持されているので、エンジニアリングプラスチックスとして工業的に非常に有用である。特に、電気・電子部品、自動車内外装部品などのハウジング用途において有用である。